(57)【要約】【課題】  保持シール材が巻き付けられた排ガス処理体を金属ケーシングに圧入する際に、保持シール材が排ガス処理体からずれ、金属ケーシングの端部からはみ出すことを防止することができ、かつ、無機繊維の飛散を低減することができる保持シール材を提供する。【解決手段】  無機繊維を含む平面視矩形のマットが複数枚積層され、各マットの長手方向の長さが、積層されるにつれて順次長くなるように構成された積層マットからなる保持シール材であって、上記積層マットを構成する長手方向の長さが最も長いマットの主面のうち上記長手方向の長さが最も長いマットが他のマットと接する側とは反対側の主面、及び、上記長手方向の長さが最も長いマットの長手方向の側面にはフィルムが貼着されてなるとともに、上記長手方向の長さが最も長いマットの主面のうち上記長手方向の長さが最も長いマットが他のマットと接する側の主面には、当該主面の一部を露出させた状態で上記フィルムが貼着されてなることを特徴とする保持シール材。【選択図】  図１
2014233920.tif 000002
【特許請求の範囲】
【請求項１】
無機繊維を含む平面視矩形のマットが複数枚積層され、各マットの長手方向の長さが、積層されるにつれて順次長くなるように構成された積層マットからなる保持シール材であって、
前記積層マットを構成する長手方向の長さが最も長いマットの主面のうち前記長手方向の長さが最も長いマットが他のマットと接する側とは反対側の主面、及び、前記長手方向の長さが最も長いマットの長手方向の側面にはフィルムが貼着されてなるとともに、
前記長手方向の長さが最も長いマットの主面のうち前記長手方向の長さが最も長いマットが他のマットと接する側の主面には、当該主面の一部を露出させた状態で前記フィルムが貼着されてなることを特徴とする保持シール材。
【請求項２】
前記長手方向の長さが最も長いマットの表面に、当該マットの長手方向と垂直な方向に前記フィルムが連続的に一周巻回して貼着されてなり、前記長手方向の長さが最も長いマットが他のマットと接する側の主面に前記フィルムの巻回開始部、及び、巻回終了部が存在し、かつ、前記巻回開始部、及び、前記巻回終了部が離間されている請求項１に記載の保持シール材。
【請求項３】
前記積層マットは２枚のマットからなる請求項１又は２に記載の保持シール材。
【請求項４】
前記フィルムの構成材料は、ポリエステル、高密度ポリエチレン、ポリプロピレンからなる群から選択される少なくとも１種からなる請求項１〜３のいずれか１に記載の保持シール材。
【請求項５】
前記フィルムは、接着材又は熱圧着により前記積層マットに固定されている請求項１〜４のいずれか１に記載の保持シール材。
【請求項６】
前記積層マットを構成する複数のマットは、固着力を有していない、少なくとも１つの帯状体により結束されている請求項１〜５のいずれか１に記載の保持シール材。
【請求項７】
前記帯状体は、紙又は樹脂からなる請求項６に記載の保持シール材。
【請求項８】
前記積層マットを構成する複数のマットは、少なくとも１か所の固定部でお互いに固定されている請求項１〜５のいずれか１に記載の保持シール材。
【請求項９】
前記固定部は、前記積層マットの長手方向に垂直な方向に延在している請求項８に記載の保持シール材。
【請求項１０】
前記固定部は、糸、粘着テープ又は接着材である請求項８又は９に記載の保持シール材。
【請求項１１】
排ガス処理体と、前記排ガス処理体を収容する金属ケーシングと、前記排ガス処理体と前記金属ケーシングとの間に配設される保持シール材とから構成される排ガス浄化装置であって、
前記保持シール材は、無機繊維を含む平面視矩形のマットが複数枚積層され、各マットの長手方向の長さが、積層されるにつれ順次長くなるように構成された積層マットであり、前記積層マットを構成する長手方向の長さが最も長いマットが前記金属ケーシング側になり、前記積層マットを構成する長手方向の長さが最も短いマットが前記排ガス処理体側となるように前記保持シール材が配置されており、
前記長手方向の長さが最も長いマットの主面のうち前記長手方向の長さが最も長いマットが他のマットと接する側とは反対側の主面、及び、前記長手方向の長さが最も長いマットの長手方向の側面にはフィルムが貼着されてなるとともに、
前記長手方向の長さが最も長いマットの主面のうち前記長手方向の長さが最も長いマットが他のマットと接する側の主面には、当該主面の一部を露出させた状態でフィルムが貼着されてなることを特徴とする排ガス浄化装置。
【請求項１２】
前記長手方向の長さが最も長いマットの表面に、当該マットの長手方向と垂直な方向にフィルムが連続的に一周巻回して貼着されてなり、前記長手方向の長さが最も長いマットが他のマットと接する側の主面に前記フィルムの巻回開始部、及び、巻回終了部が存在し、かつ、前記巻回開始部、及び、前記巻回終了部が離間されている請求項１１に記載の排ガス処理装置。
【請求項１３】
排ガス処理体と、前記排ガス処理体を収容する金属ケーシングと、前記排ガス処理体と前記金属ケーシングとの間に配設される保持シール材とからなり、前記保持シール材は、無機繊維を含む平面視矩形のマットが複数枚積層され、各マットの長手方向の長さが、積層されるにつれ順次長くなるように構成された積層マットであり、前記積層マットを構成する長手方向の長さが最も長いマットが前記金属ケーシング側になり、前記積層マットを構成する長手方向の長さが最も短いマットが前記排ガス処理体側となるように前記保持シール材が配置された排ガス浄化装置を製造する方法であって、
前記長手方向の長さが最も長いマットの主面のうち、一方の主面の一部が露出するように、当該マットの両主面及び長手方向の側面にフィルムを貼着する工程と、
各マットの長手方向の長さが積層されるにつれ順次長くなるように前記各マットを積層し、最上層に配置される前記長手方向の長さが最も長いマットの主面のうち主面の一部が露出している側の主面が他のマットと接するように、前記長手方向の長さが最も長いマットを配置して前記積層マットを得る工程と、
前記長手方向の長さが最も長いマットが前記金属ケーシング側になり、前記長手方向の長さが最も短いマットが前記排ガス処理体側となるように、前記積層マットを前記排ガス処理体に巻き付ける工程と、
前記積層マットが巻き付けられた前記排ガス処理体を前記金属ケーシングの内部に圧入する工程とを含むことを特徴とする排ガス浄化装置の製造方法。
【請求項１４】
前記長手方向の長さが最も長いマットの表面に、当該マットの長手方向と垂直な方向に前記フィルムを連続的に一周巻回して貼着させるとともに、前記主面の一部が露出している側の主面に前記フィルムの巻回開始部、及び、巻回終了部を存在せしめ、かつ、前記巻回開始部、及び、前記巻回終了部を互いに離間させる請求項１３に記載の排ガス浄化装置の製造方法。
【発明の詳細な説明】
【技術分野】
【０００１】
本発明は、保持シール材、保持シール材の製造方法、排ガス浄化装置、及び、排ガス浄化装置の製造方法に関する。
【背景技術】
【０００２】
ディーゼルエンジン等の内燃機関から排出される排ガス中には、パティキュレートマター（以下、ＰＭともいう）が含まれており、近年、このＰＭが環境や人体に害を及ぼすことが問題となっている。また、排ガス中には、ＣＯやＨＣ、ＮＯｘ等の有害なガス成分も含まれていることから、この有害なガス成分が環境や人体に及ぼす影響についても懸念されている。
【０００３】
そこで、排ガス中のＰＭを捕集したり、有害なガス成分を浄化したりする排ガス浄化装置として、炭化ケイ素やコージェライトなどの多孔質セラミックからなる排ガス処理体と、排ガス処理体を収容する金属ケーシングと、排ガス処理体と金属ケーシングとの間に配設される無機繊維からなる保持シール材とから構成される排ガス浄化装置が種々提案されている。この保持シール材は、自動車の走行等により生じる振動や衝撃により、排ガス処理体がその外周を覆う金属ケーシングと接触して破損するのを防止することや、排ガス処理体と金属ケーシングとの間から排気ガスが漏れることを防止すること等を主な目的として配設されている。
【０００４】
ここで、内燃機関については、燃費の向上を目的として理論空燃比に近い条件で運転するため、排ガスが高温化、高圧下している傾向にある。このような排ガスに保持シール材が曝されることにより、保持シール材を構成する無機繊維が熱により劣化することがある。そのため、保持シール材には優れた耐熱性が求められている。また、排ガス浄化装置に高温、高圧の排ガスが到達すると、排ガス処理体と金属ケーシングとの熱膨張率の差によってこれらの間の間隔が変動することもある。そのため、保持シール材には、このような間隔の変動があったとしても充分に排ガス処理体を保持できる保持力（膨張圧力）が求められている。さらに、排ガスが排ガス処理体と金属ケーシングとの間から漏れるのを防ぐために、保持シール材には充分なシール性が求められている。
【０００５】
また、保持シール材は、無機繊維からなるので、刺激性のある微細な無機繊維（例えば、直径約３〜８μｍ程度の繊維）を多量に含んでいる。このような保持シール材を用いて排ガス処理体を作製しようとすると、作業者が保持シール材を扱う際に、保持シール材から周囲に無機繊維が飛散し、作業環境が悪化するという問題がある。
さらに、保持シール材を排ガス処理体に巻き付ける際に、保持シール材の外面に裂け目等が生じることがある。微小な無機繊維は、このような裂け目からも飛散することがある。
【０００６】
特許文献１には、排ガス処理体側に配置されるセラミックファイバからなるマットと、金属ケーシング側に配置されるセラミックファイバからなるマットにより構成される２層構造の保持シール材が開示されている。
特許文献１に開示された保持シール材では、高温となる排ガス処理体側には耐熱性が優れるマットを配置し、金属ケーシング側には柔軟性に優れるマットを配置することにより保持シール材の変形、品質の劣化を防止し、排ガス処理体や金属ケーシングとの密着性を向上させている。
また、特許文献１に開示された保持シール材では、曲率半径が小さい排ガス処理体側に配置されるマットの長手方向の長さを、曲率半径が大きい金属ケーシング側に配置されるマットの長手方向の長さよりも短くすることにより、保持シール材を排ガス処理体に巻き付けた際の係合部における隙間をなくし、シール性を向上させている。
さらに、特許文献１の保持シール材では、保持シール材が気密シートにより密閉されることにより、セラミックファイバが損傷することを防止し、金属ケーシングへの組み付けを容易にしている。
【０００７】
特許文献２には、保持シール材からの無機繊維の飛散を低減するために、包装材の内部空間に収容された保持シール材が開示されている。
【０００８】
特許文献３には、保持シール材を排ガス処理体に取り付ける際に保持シール材の外面に裂け目が生じることを防ぐために、保持シール材の外面に可撓性シート又はコーティングが取り付けられた保持シール材が開示されている。
【先行技術文献】
【特許文献】
【０００９】
【特許文献１】特開２００３−１２９８３２号公報
【特許文献２】特開２０１０−１０１３０８号公報
【特許文献３】特開２００１−５２１８４７号公報
【発明の概要】
【発明が解決しようとする課題】
【００１０】
特許文献１に記載されたような構成の保持シール材を排ガス処理体に巻き付けると、保持シール材と、排ガス処理体との間には気密シートが存在するため、保持シール材と、排ガス処理体との密着性が低くなる。すなわち、保持シール材と、排ガス処理体とがずれやすくなる。特許文献１では、保持シール材を排ガス処理体に巻き付け、保持シール材が巻き付けられた排ガス処理体を、二つに分離された金属ケーシングで上下から挟み、上下より加圧し、分離された金属ケーシングを密着させ、金属ケーシングの外周部をクリンチ加工等し固定することにより排ガス浄化装置を作製している。このような方法で排ガス浄化装置を作製する場合には、保持シール材と、排ガス処理体との密着性はほとんど問題にならないが、例えば、特許文献１に記載されたような構成の保持シール材が巻き付けられた排ガス処理体を金属ケーシングに圧入しようとすると、保持シール材が排ガス処理体からずれ、金属ケーシングの端部からはみ出すという問題があった。すなわち、特許文献１に記載されたような構成の保持シール材は、圧入法に適していないという問題があった。特許文献２に記載されたような構成の保持シール材でも同様な問題があった。
【００１１】
特許文献３に記載されたような構成の保持シール材では、可撓性シートやコーティングが取り付けられた保持シール材の外面からの無機繊維の飛散は低減できるものの、保持シール材の側面からの無機繊維の飛散を充分に低減できないという問題があった。
【００１２】
本発明は、上記課題を鑑みてなされたものであり、保持シール材が巻き付けられた排ガス処理体を金属ケーシングに圧入する際に、保持シール材が排ガス処理体からずれ、金属ケーシングの端部からはみ出すことを防止することができ、かつ、無機繊維の飛散を低減することができる保持シール材、保持シール材の製造方法、上記保持シール材が用いられた排ガス浄化装置、及び、上記保持シール材を用いた排ガス浄化装置の製造方法を提供することを目的とする。
【課題を解決するための手段】
【００１３】
上記目的を達成するために、本発明の保持シール材は、無機繊維を含む平面視矩形のマットが複数枚積層され、各マットの長手方向の長さが、積層されるにつれて順次長くなるように構成された積層マットからなる保持シール材であって、上記積層マットを構成する長手方向の長さが最も長いマットの主面のうち上記長手方向の長さが最も長いマットが他のマットと接する側とは反対側の主面、及び、上記長手方向の長さが最も長いマットの長手方向の側面にはフィルムが貼着されてなるとともに、上記長手方向の長さが最も長いマットの主面のうち上記長手方向の長さが最も長いマットが他のマットと接する側の主面には、当該主面の一部を露出させた状態で上記フィルムが貼着されてなることを特徴とする。
【００１４】
本発明の保持シール材は、通常、排ガス処理体と、排ガス処理体を収容する金属ケーシングと、排ガス処理体と金属ケーシングとの間に配設される保持シール材とから構成される排ガス浄化装置に用いられる。本発明の保持シール材は、排ガス処理体に巻き付けられ、本発明の保持シール材が巻き付けられた排ガス処理体は、金属ケーシングに収容される。
【００１５】
本発明の保持シール材は、無機繊維を含む平面視矩形のマットが複数枚積層され、各マットの長手方向の長さが、積層されるにつれ順次長くなるように構成された積層マットからなる。
本発明の保持シール材は、通常、上記長手方向の長さが最も短いマットが、排ガス処理体に接するように巻き付けられる。そのため、排ガス処理体に巻き付けられた保持シール材を形成する各マットの長手方向の長さは、排ガス処理体と接しているマットから外側に向かうほど長くなる。従って、本発明の保持シール材を排ガス処理体に巻き付けた際に、本発明の保持シール材の端面同士が接合する部分には、内外周差による隙間が生じにくくなる。従って、本発明の保持シール材が用いられた排ガス浄化装置は、排ガスが漏れることに対し充分なシール性を有する。
【００１６】
本発明の保持シール材では、上記積層マットを構成する長手方向の長さが最も長いマットの主面のうち上記長手方向の長さが最も長いマットが他のマットと接する側とは反対側の主面にはフィルムが貼着されている。
無機繊維は、マットの表面から飛散する。特に、積層マットの最外層に位置するマットは、保持シール材を排ガス処理体に巻き付ける際、曲率半径が最も大きくなるので、引っ張り応力も最大になる。この引っ張り応力により無機繊維が千切れやすくなる。その結果、マット表面に裂け目等が生じ、無機繊維が飛散しやすくなる。
しかし、本発明の保持シール材のようにフィルムが貼着されていると、このような無機繊維の飛散を低減することができる。
【００１７】
保持シール材からの無機繊維の飛散は、保持シール材の主面からのみでなく、保持シール材の長手方向の側面からも生じる。長手方向の側面とは、上記マットを平面視した際に、矩形の長辺を形成する部分に位置する面のことである。特に、保持シール材が巻き付けられた排ガス処理体を金属ケーシングに圧入する際、保持シール材は、厚さ方向に圧縮される。そのため、保持シール材の長手方向の側面から空気が抜けやすくなる。この空気が抜けることに伴い、無機繊維も飛散しやすくなる。このように保持シール材の長手方向の側面から飛散する無機繊維は、作業環境の改善にとって無視することができない。
本発明の保持シール材では、長手方向の長さが最も長いマットの長手方向の側面にフィルムが貼着されている。そのため、フィルムが貼着された部分から無機繊維が飛散することを低減することができる。従って、本発明の保持シール材を扱う際に無機繊維の飛散を低減することができる。
【００１８】
上記長手方向の長さが最も長いマットの主面のうち上記長手方向の長さが最も長いマットが他のマットと接する側の主面が、フィルムにより完全に覆われていると、長手方向の長さが最も長いマットと、当該マットと接する他のマットとの密着性が低くなる。そのため、このような構成の保持シール材が巻き付けられた排ガス処理体を金属ケーシングに圧入しようとすると、長手方向の長さが最も長いマットと、当該マットと接する他のマットとがずれやすくなる。従って、金属ケーシングの端部からずれたマットがはみ出しやすくなる。しかし、本発明の保持シール材では、上記長手方向の長さが最も長いマットの主面のうち、上記長手方向の長さが最も長いマットが他のマットと接する側の主面には、当該主面の一部を露出させた状態で上記フィルムが貼着されている。この露出部分では、長手方向の長さが最も長いマットが、他のマットと直接接することになる。すなわち、この部分では、各マットに含まれる無機繊維同士が直接接し絡み合うことにより、これらマット同士の密着性が向上する。さらに、無機繊維同士の摩擦に起因して、本発明の保持シール材が巻き付けられた排ガス処理体を金属ケーシングに圧入する際に、上記長手方向の長さが最も長いマットと、当該マットと接する他のマットとがずれにくくなる。従って、金属ケーシングの端部からマットがはみ出すことを防止することができる。
【００１９】
本発明の保持シール材では、上記長手方向の長さが最も長いマットの表面に、当該マットの長手方向と垂直な方向に上記フィルムが連続的に一周巻回して貼着されてなり、上記長手方向の長さが最も長いマットが他のマットと接する側の主面に上記フィルムの巻回開始部、及び、巻回終了部が存在し、かつ、上記巻回開始部、及び、上記巻回終了部が離間されていることが望ましい。
一周とは、巻回開始部及び巻回終了部が同一主面上に存在し、巻回開始部から、巻回開始部に近い側の側面、巻回開始部及び巻回終了部が存在する主面と反対側の主面、巻回終了部に近い側の側面、巻回終了部まで順に通り、最初に巻回終了部を通る際にその部分で巻回が終了することを意味する。
離間とは、巻回開始部と、巻回終了部とが離れていることを意味しており、その結果、これらの間にはフィルムが存在しない。
上記構成の保持シール材では、貼着されるフィルムには継ぎ目がない。そのため、フィルムの継ぎ目から無機繊維が飛散することがない。従って、保持シール材からの無機繊維の飛散を低減することができる。
また、上記長手方向の長さが最も長いマットが他のマットと接する側の主面に貼着される上記フィルムの部分は、上記長手方向の長さが最も長いマットと、他のマットとの間に挟まれることになる。そのため、フィルムが剥離することを防止することができる。
【００２０】
本発明の保持シール材では、上記積層マットは２枚のマットからなることが望ましい。
積層マットが３枚以上であると、保持シール材を作製する際や保持シール材を排ガス処理体に巻き付ける際等に保持シール材が嵩張り、作業が増加し効率よく保持シール材を扱うことが難しくなる。しかし、保持シール材が、２枚のマットが積層された積層マットであれば、容易に保持シール材を作製することができる。また、保持シール材を搬送する際や保持シール材を排ガス処理体に巻き付ける際に、保持シール材を容易に扱うことができる。
【００２１】
本発明の保持シール材では、上記フィルムの構成材料は、ポリエステル、高密度ポリエチレン、ポリプロピレンからなる群から選択される少なくとも１種からなることが望ましい。
上記のように、本発明の保持シール材は、通常、排ガス処理体に巻き付けられ、金属ケーシングに圧入される。この際、上記積層マットの最外層に位置し長手方向の長さが最も長いマットが、フィルムを介し金属ケーシングと接することになる。
フィルムの構成材料が、ポリエステル、高密度ポリエチレン、ポリプロピレンからなる群から選択される少なくとも１種からなっていると、このマットと金属ケーシングとの間の摩擦係数が小さくなる。そのため、本発明の保持シール材が巻き付けられた排ガス処理体を滑らかに金属ケーシングに圧入することができる。
【００２２】
本発明の保持シール材では、上記フィルムは、接着材又は熱圧着により上記積層マットに固定されていることが望ましい。
接着材や熱圧着を用いると、フィルムを保持シール材にしっかりと固定することができる。
【００２３】
本発明の保持シール材では、上記積層マットを構成する複数のマットは、固着力を有していない、少なくとも１つの帯状体により結束されていることが望ましい。
上記構成の保持シール材では、マット同士が固定されていないため、保持シール材を排ガス処理体に巻き付ける際、マットを長手方向にずらすことができる。そのため、マットの位置がずれている場合であっても、保持シール材を排ガス処理体に巻き付ける際に、マット間の相対的な位置の微調整を行うことができる。その結果、保持シール材の端面同士が接合する部分には、隙間が生じにくくなる。
【００２４】
本発明の保持シール材では、上記帯状体は、紙又は樹脂からなることが望ましい。
紙又は樹脂は、マット表面と帯状体との間で固着力のない帯状体として好適に用いることができる。
【００２５】
本発明の保持シール材では、上記積層マットを構成する複数のマットは、少なくとも１箇所の固定部でお互いに固定されていることが望ましい。
複数のマットが、少なくとも１箇所の固定部で互いに固定されていると、各マットが分離することはないので、保持シール材が扱いやすくなる。また、各マットを個別に位置合わせすることなく、容易に保持シール材を排ガス処理体に巻き付けることができる。
【００２６】
本発明の保持シール材では、上記固定部は、上記積層マットの長手方向に垂直な方向に延在していることが望ましい。
上記固定部が、保持シール材の長手方向に垂直な方向に延在していると、保持シール材を排ガス処理体に巻き付ける際に、各マットが保持シール材の長手方向に垂直な方向に位置ずれすることを防止することができる。
また、固定部が、保持シール材の長手方向に平行な方向に延在していると、保持シール材を排ガス処理体に巻き付ける際に、保持シール材の外周部分に引っ張り応力が発生しやすくなり、保持シール材の内周部分にしわが発生しやすくなる。そのため、保持シール材と排ガス処理体との間に隙間が生じる原因となる。しかし、上記固定部が、保持シール材の長手方向に垂直な方向に延在していると、このような引っ張り応力の発生やしわの発生を防止することができるので、保持シール材と排ガス処理体との間に隙間が生じにくくなる。
【００２７】
本発明の保持シール材では、上記固定部は、糸、粘着テープ又は接着材からなることが望ましい。
糸、粘着テープ、又は、接着材は複数のマットを固定する固定部として好適に用いることができる。
【００２８】
本発明の排ガス浄化装置は、排ガス処理体と、上記排ガス処理体を収容する金属ケーシングと、上記排ガス処理体と上記金属ケーシングとの間に配設される保持シール材とから構成される排ガス浄化装置であって、上記保持シール材は、無機繊維を含む平面視矩形のマットが複数枚積層され、各マットの長手方向の長さが、積層されるにつれ順次長くなるように構成された積層マットであり、上記積層マットを構成する長手方向の長さが最も長いマットが上記金属ケーシング側になり、上記積層マットを構成する長手方向の長さが最も短いマットが上記排ガス処理体側となるように上記保持シール材が配置されており、上記長手方向の長さが最も長いマットの主面のうち上記長手方向の長さが最も長いマットが他のマットと接する側とは反対側の主面、及び、上記長手方向の長さが最も長いマットの長手方向の側面にはフィルムが貼着されてなるとともに、上記長手方向の長さが最も長いマットの主面のうち上記長手方向の長さが最も長いマットが他のマットと接する側の主面には、当該主面の一部を露出させた状態でフィルムが貼着されてなることを特徴とする。
【００２９】
本発明の排ガス浄化装置では、上記本発明の保持シール材が用いられているので、上記効果を奏する。
【００３０】
本発明の排ガス浄化装置では、上記長手方向の長さが最も長いマットの表面に、当該マットの長手方向と垂直な方向にフィルムが連続的に一周巻回して貼着されてなり、上記長手方向の長さが最も長いマットが他のマットと接する側の主面に上記フィルムの巻回開始部、及び、巻回終了部が存在し、かつ、上記巻回開始部、及び、上記巻回終了部が離間されていることが望ましい。
上記構成の排ガス浄化装置では、保持シール材に貼着されるフィルムに継ぎ目がない。そのため、フィルムの継ぎ目から無機繊維が飛散することがない。従って、排ガス浄化装置を製造する際に保持シール材からの無機繊維の飛散を低減することができる。
【００３１】
本発明の排ガス浄化装置の製造方法は、排ガス処理体と、上記排ガス処理体を収容する金属ケーシングと、上記排ガス処理体と上記金属ケーシングとの間に配設される保持シール材とからなり、上記保持シール材は、無機繊維を含む平面視矩形のマットが複数枚積層され、各マットの長手方向の長さが、積層されるにつれ順次長くなるように構成された積層マットであり、上記積層マットを構成する長手方向の長さが最も長いマットが上記金属ケーシング側になり、上記積層マットを構成する長手方向の長さが最も短いマットが上記排ガス処理体側となるように上記保持シール材が配置された排ガス浄化装置を製造する方法であって、上記長手方向の長さが最も長いマットの主面のうち一方の主面の一部が露出するように、当該マットの両主面及び長手方向の側面にフィルムを貼着する工程と、各マットの長手方向の長さが積層されるにつれ順次長くなるように上記各マットを積層し、最上層に配置される上記長手方向の長さが最も長いマットの主面のうち主面の一部が露出している側の主面が他のマットと接するように、上記長手方向の長さが最も長いマットを配置して上記積層マットを得る工程と、上記長手方向の長さが最も長いマットが上記金属ケーシング側になり、上記長手方向の長さが最も短いマットが上記排ガス処理体側となるように、上記積層マットを上記排ガス処理体に巻き付ける工程と、上記積層マットが巻き付けられた上記排ガス処理体を上記金属ケーシングの内部に圧入する工程とを含むことを特徴とする。
【００３２】
本発明の排ガス浄化装置の製造方法では、上記本発明の保持シール材を用いるので、上記効果を奏する。
【００３３】
本発明の排ガス浄化装置の製造方法では、上記長手方向の長さが最も長いマットの表面に、当該マットの長手方向と垂直な方向に上記フィルムを連続的に一周巻回して貼着させるとともに、上記主面の一部が露出している側の主面に上記フィルムの巻回開始部、及び、巻回終了部を存在せしめ、かつ、上記巻回開始部、及び、上記巻回終了部を互いに離間させることが望ましい。
このようにフィルムを貼着すると、長手方向の長さが最も長いマットの主面のうち一方の主面の一部が露出するように、当該マットの主面及び長手方向の側面に、一度の動作でフィルムを貼着することができる。そのため、効率よくフィルムを貼着することができる。
また、このようにフィルムを貼着すると、継ぎ目なくフィルムを貼着することができる。フィルムに継ぎ目がないと、継ぎ目から無機繊維が飛散することがない。従って、積層マットを排ガス処理体に巻き付ける工程や、積層マットが巻き付けられた排ガス処理体を金属ケーシングに内部に圧入する工程において、無機繊維の飛散を低減することができる。
【図面の簡単な説明】
【００３４】
【図１】図１は、本発明の排ガス浄化装置の一例を模式的に示す断面図である。
【図２】図２（ａ）は、本発明の保持シール材の一例を模式的に示す斜視図である。図２（ｂ）は、本発明の保持シール材を構成する上層マットの一例を模式的に示す斜視図である。図２（ｃ）は、本発明の保持シール材を構成する下層マットの一例を模式的に示す斜視図である。
【図３】図３（ａ）は、上層マットの全長と、下層マットの全長とが略等しい保持シール材が巻き付けられた排ガス処理体を長手方向に垂直な方向に切断した断面を模式的に示した図であり、保持シール材の端面同士が接合する部分を拡大した拡大図である。図３（ｂ）は、本発明の保持シール材が巻き付けられた排ガス処理体を長手方向に垂直な方向に切断した断面を模式的に示した図であり、本発明の保持シール材の端面同士が接合する部分を拡大した拡大図である。
【図４】図４は、図２（ａ）のＡ−Ａ線断面図である。
【図５】図５（ａ）〜（ｃ）は、本発明の保持シール材に貼着されるフィルムの形状の一例を模式的に示す図である。
【図６】図６は、本発明の排ガス浄化装置を構成する排ガス処理体の一例を模式的に示す斜視図である。
【図７】図７は、金属ケーシングに、本発明の保持シール材が巻き付けられた排ガス処理体を収容する工程の一例を模式的に示す斜視図である。
【図８】図８（ａ）〜（ｃ）は、本発明の比較例に係る保持シール材を長手方向に垂直な方向で切断した断面の一例を模式的に示す断面図である。
【図９】図９（ａ）は、本発明の保持シール材が巻き付けられた排ガス処理体が正常に金属ケーシングに圧入された状態を示す写真である。図９（ｂ）は、積層マットからなる保持シール材が巻き付けられた排ガス処理体を金属ケーシングに圧入する際に、保持シール材を形成するマットがずれ、ずれたマットが金属ケーシングの端部からはみ出した状態を示す写真である。
【００３５】
（発明の詳細な説明）
以下、本発明について具体的に説明する。しかしながら、本発明は、以下の記載に限定されるものではなく、本発明の要旨を変更しない範囲において適宜変更して適用することができる。なお、以下において記載する本発明の個々の望ましい構成を２つ以上組み合わせたものもまた本発明である。
【００３６】
図１は、本発明の排ガス浄化装置の一例を模式的に示す断面図である。
【００３７】
図１に示すように、本発明の排ガス浄化装置の一例である排ガス浄化装置１は、排ガス処理体１０と、排ガス処理体１０の外方を覆う金属ケーシング２０と、排ガス処理体１０と金属ケーシング２０との間に配置された保持シール材３０とから構成されており、金属ケーシング２０の排ガスが導入される側の端部には、エンジン等の内燃機関に連結された導入管２１が接続されており、金属ケーシング２０の他端部には、外部に連結された排出管２２が接続されている。
【００３８】
なお、図１に示す排ガス浄化装置１では、排ガス処理体１０として、各々のセルにおけるいずれか一方が封止材１３によって目封じされた排ガスフィルタ（ハニカムフィルタ）を用いている。
【００３９】
上記の構成を有する排ガス浄化装置１を排ガスが通過する場合について、図１を参照して以下に説明する。
図１に示すように、内燃機関から排出され、排ガス浄化装置１に流入した排ガス（図１中、排ガスをＧで示し、排ガスの流れを矢印で示す）は、排ガス処理体１０の排ガス流入側端面１０ａに開口した一のセル１１に流入し、セル１１を隔てるセル壁１２を通過する。この際、排ガス中のＰＭがセル壁１２で捕集され、排ガスが浄化されることとなる。浄化された排ガスは、排ガス流出側端面１０ｂに開口した他のセル１１から流出し、外部に排出される。
【００４０】
次に、本発明の保持シール材３０について説明する。
【００４１】
図２（ａ）は、本発明の保持シール材の一例を模式的に示す斜視図である。図２（ｂ）は、本発明の保持シール材を構成する上層マットの一例を模式的に示す斜視図である。図２（ｃ）は、本発明の保持シール材を構成する下層マットの一例を模式的に示す斜視図である。
図２（ａ）に示す本発明の保持シール材３０は、所定の長手方向の長さ（以下、単に全長ともいう。図２（ａ）中、矢印Ｌで示す）、幅（図２（ａ）中、矢印Ｗで示す）及び厚さ（図２（ａ）中、矢印Ｔで示す）を有し、無機繊維を含む平面視矩形の上層マット４０及び下層マット５０の２枚が積層されている。
上層マット４０は、下層マット５０と接しない第１の主面４１と、第１の主面４１の反対側の主面であり下層マット５０と接する第２の主面４２とを備えている。また、上層マット４０は、凸部４３ａが形成された端面４３と、凹部４４ａが形成された端面４４と、長手方向の側面である第１の側面４５と、第１の側面４５の反対側の側面である第２の側面４６とを備えている。長手方向の側面とは、上層マット４０を平面視した際に、矩形の長辺を形成する部分に位置する面のことである。凸部４３ａ及び凹部４４ａは、排ガス浄化装置１を製造するために保持シール材３０を排ガス処理体１０に巻き付けた際に、ちょうど互いに嵌合するような形状である。
下層マット５０は、上層マット４０と接する第１の主面５１と、第１の主面５１の反対側の主面であり上層マット４０と接しない第２の主面５２とを備えている。また、下層マット５０は、凸部５３ａが形成された端面５３と、凹部５４ａが形成された端面５４と、長手方向の側面である第１の側面５５と、第１の側面５５の反対側の側面である第２の側面５６とを備えている。長手方向の側面とは、下層マット５０を平面視した際に、矩形の長辺を形成する部分に位置する面のことである。凸部５３ａ及び凹部５４ａは、排ガス浄化装置１を製造するために保持シール材３０を排ガス処理体１０に巻き付けた際に、ちょうど互いに嵌合するような形状である。
本発明の排ガス浄化装置１において、上層マット４０は、金属ケーシング２０側に配置されるマットであり、下層マット５０は、排ガス処理体１０側に配置されるマットである。
【００４２】
本発明の保持シール材３０では、保持シール材３０を排ガス処理体１０に巻き付けた際に保持シール材の端面に隙間が生じないように上層マット４０の全長は、下層マット５０の全長よりも長くなっている。このことを、図３（ａ）及び（ｂ）を用いて説明する。
図３（ａ）は、上層マットの全長と、下層マットの全長とが略等しい保持シール材が巻き付けられた排ガス処理体を長手方向に垂直な方向に切断した断面を模式的に示した図であり、保持シール材の端面同士が接合する部分を拡大した拡大図である。図３（ｂ）は、本発明の保持シール材が巻き付けられた排ガス処理体を長手方向に垂直な方向に切断した断面を模式的に示した図であり、本発明の保持シール材の端面同士が接合する部分を拡大した拡大図である。
図３（ａ）に示すように、保持シール材３０´を構成する上層マット４０´の全長と、下層マット５０´の全長とが略等しいと、保持シール材３０´を排ガス処理体１０´に巻き付けた際に、内外周差による隙間が生じる。すなわち、下層マット５０´の端面５３´と端面５４´とは、略隙間なく嵌合するが、上層マット４０´の端面４３´と端面４４´との間には内外周差による隙間が生じることになる。
一方、図３（ｂ）に示すように、本発明の保持シール材３０では、上記の内外周差による隙間を埋めるように、保持シール材３０を構成する上層マット４０の全長が、下層マット５０の全長よりも長くなっている。そのため、保持シール材３０を排ガス処理体１０に巻き付けた際に、上層マット４０の端面４３と端面４４とは略隙間なく嵌合する。
従って、本発明の保持シール材３０が用いられた排ガス浄化装置１は、排ガスが漏れることに対し充分なシール性を有する。上層マット４０の全長は、下層マット５０の全長の
１．０５〜１．１０倍であることが望ましい。
【００４３】
上層マット４０及び下層マット５０は、無機繊維からなる素地マットに対してニードリング処理を施して得られるニードルマットである。なお、ニードリング処理とは、ニードル等の繊維交絡手段を素地マットに対して抜き差しすることをいう。上層マット４０及び下層マット５０では、比較的平均繊維長の長い無機繊維がニードリング処理により３次元的に交絡している。このマットは、長手方向に垂直な幅方向でニードリング処理されている。
なお、交絡構造を呈するために、無機繊維はある程度の平均繊維長を有しており、例えば、無機繊維の平均繊維長は、５０μｍ〜１００ｍｍ程度であればよい。
【００４４】
上層マット４０及び下層マット５０を構成する無機繊維の平均繊維径は、１〜２０μｍであることが望ましく、３〜１０μｍであることがより望ましい。
無機繊維の平均繊維径が１〜２０μｍであると、無機繊維の強度及び柔軟性が充分に高くなり、上層マット４０及び下層マット５０のせん断強度を向上させることができる。
無機繊維の平均繊維径が１μｍ未満であると、無機繊維が細く切れやすいので、無機繊維の引っ張り強度が不充分となる。一方、無機繊維の平均繊維径が２０μｍを超えると、無機繊維が曲がりにくいため、柔軟性が不充分となる。
【００４５】
上層マット４０及び下層マット５０の目付量（単位面積あたりの重量）は、特に限定されないが、２００〜４０００ｇ／ｍ２であることが望ましく、１０００〜３０００ｇ／ｍ２であることがより望ましい。上層マット４０及び下層マット５０の目付量が２００ｇ／ｍ２未満であると、保持力が充分ではなく、上層マット４０及び下層マット５０の目付量が４０００ｇ／ｍ２を超えると、上層マット４０及び下層マット５０の嵩が低くなりにくい。そのため、このような上層マット４０及び下層マット５０を用いて排ガス浄化装置１を製造する場合、排ガス処理体１０が脱落しやすくなる。
【００４６】
また、上層マット４０及び下層マット５０の嵩密度（巻き付ける前の保持シール材の嵩密度）については、特に限定されないが、０．１０〜０．３０ｇ／ｃｍ３であることが望ましい。上層マット４０及び下層マット５０の嵩密度が０．１０ｇ／ｃｍ３未満であると、無機繊維の絡み合いが弱く、無機繊維が剥離しやすいため、上層マット４０及び下層マット５０の形状を所定の形状に保ちにくくなる。
また、各マットの嵩密度が０．３０ｇ／ｃｍ３を超えると、上層マット４０及び下層マット５０が硬くなり排ガス処理体１０への巻き付け性が低下し、各マットが割れやすくなる。
【００４７】
上層マット４０及び下層マット５０には、嵩高さを抑えたり、排ガス処理装置１の組み立て前の作業性を高めたりするために、さらに有機バインダ等のバインダが含まれていてもよい。
また、上層マット４０及び下層マット５０の厚さは１．５〜１５ｍｍであることが望ましい。
【００４８】
図４は、図２（ａ）のＡ−Ａ線断面図である。
図４に示すように保持シール材３０には、フィルム６０が貼着されている。フィルム６０は１枚のシートであり、上層マット４０の第２の主面４２の巻回開始部４７から巻回終了部４８まで上層マット４０の長手方向と垂直な方向に連続的に一周巻回して貼着されている。すなわち、フィルム６０は、上層マット４０の第２の主面４２の巻回開始部４７を巻回の開始部として、上層マット４０の第２の主面４２、第１の側面４５、第１の主面４１、第２の側面４６、及び、第２の主面４２に沿って、上層マット４０の第２の主面４２の巻回終了部４８まで連続的に巻回されている。また、上層マット４０の第２の主面４２の一部が露出するように巻回開始部４７及び巻回開始部４８は離間している。
【００４９】
本発明の保持シール材３０では、上層フィルム４０の第２の主面４２には、第２の主面４２の一部を露出させた状態でフィルム６０が貼着されているので、この露出部分では上層マット４０の第２の主面４２と、下層マット５０の第１の主面５１とが直接接し、各マットに含まれる無機繊維同士が直接絡み合うことになる。そのため、上層マット４０と下層マット５０との密着性が向上する。さらに、各マットに含まれる無機繊維同士の摩擦に起因して、本発明の保持シール材３０が巻き付けられた排ガス処理体１０を金属ケーシング２０に圧入する際に、各マットがずれにくくなる。従って、金属ケーシング２０の端部から上層マット４０がずれてはみ出すことを防止することができる。
上層マット４０の第２の主面４２と直接接する下層マット５０の第１の主面５１の面積は、下層マット５０の第１の主面５１の面積の４０〜９０％であることが望ましく、８０〜９０％であることがより望ましい。この範囲であると、各マット同士がずれることを充分に抑制することができる。
【００５０】
上層マット４０の第１の主面４１にはフィルム６０が貼着されている。
保持シール材３０を排ガス処理体１０に巻き付ける際、上層マット４０の方が下層マット５０より外側に位置することになる。そのため、上層マット４０の曲率半径が、下層マット５０の曲率半径よりも大きくなるので、引っ張り応力も大きくなる。
この引っ張り応力により無機繊維が千切れやすくなる。その結果、上層マット４０の第１の主面４１に裂け目等が生じ、無機繊維が飛散しやすくなる。
しかし、本発明の保持シール材３０にはフィルム６０が貼着されている。そのため、第１の主面４１からの無機繊維の飛散を低減することができる。
【００５１】
本発明の保持シール材３０では、上層マット４０の第１の側面４５及び第２の側面４６には、フィルム６０が貼着されている。
保持シール材３０からの無機繊維の飛散は、上層マット４０の第１の主面４１からのみでなく、上層マット４０の第１の側面４５及び第２の側面４６からも生じる。
特に、保持シール材３０が巻き付けられた排ガス処理体１０を金属ケーシング２０に圧入する際、保持シール材３０は、厚さ方向に圧縮される。そのため、上層マット４０の第１の側面４５及び第２の側面４６から空気が抜けやすくなる。この空気が抜けることに伴い、無機繊維も飛散しやすくなる。
本発明の保持シール材３０のように、上層マット４０の第１の側面４５及び第２の側面４６にフィルム６０が貼着されていると、フィルム６０が貼着された部分から無機繊維が飛散することを低減することができる。そのため、保持シール材３０を扱う際に無機繊維の飛散を低減することができる。
【００５２】
上記の通り、フィルム６０は１枚のシートであり、上層マット４０の第２の主面４２の巻回開始部４７から巻回終了部４８まで上層マット４０の長手方向と垂直な方向に連続的に一周巻回して貼着されている。そのため、貼着されるフィルム６０には継ぎ目がない。従って、継ぎ目から無機繊維が飛散することがない。その結果、保持シール材３０からの無機繊維の飛散を低減することができる。
また、上層マット４０の第２の主面４２に貼着されるフィルム６０の部分は、上層マット４０と、下層マット５０との間に挟まれることになる。そのため、フィルム６０が剥離することを防止することができる。
【００５３】
図５（ａ）〜（ｃ）は、本発明の保持シール材に貼着されるフィルムの形状の一例を模式的に示す図である。図５（ａ）〜（ｃ）では、各フィルムを保持シール材に貼着させた状態を斜視している。
フィルム６０の形状としては、図５（ａ）〜（ｃ）に示すような任意の形状を採用することができる。
図５（ａ）に示すフィルム６０ａは略矩形であり、長辺６１ａと短辺６２ａとを有する。
フィルム６０ａの一方の短辺６２ａには、凸部６３ａが形成されている。
フィルム６０ａを上層マット４０に貼着する際には、フィルム６０ａの凸部６３ａが上層マット４０の凸部４３ａを覆うように、フィルム６０ａが、上層マット４０に貼着されることになる。
図５（ｂ）に示すフィルム６０ｂは略矩形であり、長辺６１ｂと短辺６２ｂとを有する。
フィルム６０ｂの一方の短辺６２ｂには、凹部６４ｂが形成されている。
フィルム６０ｂを上層マット４０に貼着する際には、フィルム６０ｂの凹部６４ｂが上層マット４０の凹部４４ａを覆うように、フィルム６０ｂが、上層マット４０に貼着されることになる。
図５（ｃ）に示すフィルム６０ｃは略矩形であり、長辺６１ｃと短辺６２ｃとを有する。
フィルム６０ｃの一方の短辺６２ｃには、凸部６３ｃが形成されており、もう一方の短辺６２ｃには、凹部６４ｃが形成されている。
フィルム６０ｃを上層マット４０に貼着する際には、フィルム６０ｃの凸部６３ｃが上層マット４０の凸部４３ａを覆うように、かつ、フィルム６０ｃの凹部６４ｃが上層マット４０の凹部４４ａを覆うように、フィルム６０ｃが、上層マット４０に貼着される。
このように、フィルム６０に覆われていない上層マット４０の面積を減少させることにより、上層マット４０から無機繊維が飛散することをより低減することができる。そのため、これらの中ではフィルム６０ｃの形状が最も望ましい。
【００５４】
本発明の保持シール材３０では、下層マット５０の第２の主面５２には、フィルム６０が存在していない。
そのため、下層マット５０に含まれる無機繊維が排ガス処理体１０と直接接し、無機繊維が排ガス処理体１０の表面に絡むことになる。従って、この下層マット５０と、排ガス処理体１０との間の密着性が向上する。その結果、無機繊維と排ガス処理体１０との摩擦に起因して、保持シール材３０が巻き付けられた排ガス処理体１０を金属ケーシング２０に圧入する際に、下層マット５０と、排ガス処理体１０とがずれにくくなり、金属ケーシング２０の端部から下層マット５０がはみ出すことを防止することができる。
【００５５】
本発明の保持シール材３０では、フィルム６０の構成材料は、ポリエステル、高密度ポリエチレン、ポリプロピレンからなる群から選択される少なくとも１種からなることが望ましい。
上記のように、本発明の保持シール材３０は、排ガス処理体１０に巻き付けられ、金属ケーシング２０に圧入される。この際、上層マット４０が、フィルム６０を介し、金属ケーシング２０と接することになる。
フィルム６０の構成材料が、ポリエステル、高密度ポリエチレン、ポリプロピレンからなる群から選択される少なくとも１種からなっていると、この上層マット４０と金属ケーシング２０との間の摩擦係数が小さくなる。そのため、保持シール材３０が巻き付けられた排ガス処理体１０を滑らかに金属ケーシング２０に圧入することができる。
【００５６】
本発明の保持シール材３０では、フィルム６０の厚さは３０〜６０μｍであることが望ましい。
フィルム６０の厚さが、３０μｍ未満であると、フィルム６０が薄すぎるため破れやすくなる。
フィルム６０の厚さが、６０μｍを超えると、無機繊維単位重量当たりの貼着量が多くなりすぎ、ケーシングへの圧入は問題なく行うことができるものの、分解により発生する炭化水素ガス等の量が多くなりすぎる。
【００５７】
本発明の保持シール材３０では、フィルム６０は、接着材又は熱圧着により保持シール材３０に固定されることが望ましい。
接着材や熱圧着を用いると、フィルム６０を保持シール材３０にしっかりと固定することができる。
【００５８】
本発明の保持シール材３０では、上層マット４０と下層マット５０とは、２箇所の固定部３２で互いに固定されており、２箇所の固定部３２は、保持シール材３０の長手方向に垂直な方向に延在している。
上層マット４０と下層マット５０とが、２箇所の固定部３２で互いに固定されていると、各マットが分離することはなく、各マットの位置ずれが防止されることになる。そのため、保持シール材３０が扱いやすくなる。また、各マットを個別に位置合わせすることなく、容易に保持シール材３０を排ガス処理体１０に巻き付けることができる。
さらに、２箇所の固定部３２が、保持シール材３０の長手方向に垂直な方向に延在していると、保持シール材３０を排ガス処理体１０に巻き付ける際に、各マットが保持シール材３０の長手方向に垂直な方向に位置ずれすることを防止することができる。また、固定部が、保持シール材の長手方向に平行な方向延在していると、保持シール材を排ガス処理体に巻き付ける際に、保持シール材の外周部分に引っ張り応力が発生しやすくなり、保持シール材の内周部分にしわが発生しやすくなる。しかし、固定部が、保持シール材３０の長手方向に垂直な方向に延在していると、このような引っ張り応力の発生やしわの発生を防止することができるので、保持シール材３０と排ガス処理体１０との間に隙間が生じにくくなる。
【００５９】
本発明の保持シール材３０では、２箇所の固定部３２の間の距離は、全長が最も短いマット、すなわち、下層マット５０の全長の１／２０〜３／４であることが望ましい。
２箇所の固定部３２の間の距離が、下層マット５０の全長の１／２０未満である場合、マット全体の広がりに対して２つの固定部が１箇所に集中するように存在しているために、各マットの幅方向での位置ずれを防止しにくくなる場合がある。
２箇所の固定部３２間の距離が下層マット５０の全長の３／４を超えると、２箇所の固定部３２の間の領域が広くなってしまう。この領域は、両端が２箇所の固定部３２により固定されているので、排ガス処理体１０に保持シール材３０を巻き付けた際に、内外周差による歪みが発生しやすくなる。そのため、上層マット４０側で引っ張り応力が生じやすくなり、下層マット５０側でしわが発生しやすくなる。
【００６０】
本発明の保持シール材３０では、固定部３２は、糸、粘着テープ、又は、接着材からなることが望ましい。
糸、粘着テープ、又は、接着材は複数のマットを固定する固定部３２として好適に用いることができる。
【００６１】
次に、本発明の排ガス浄化装置１を構成する排ガス処理体１０について説明する。
【００６２】
図６は、本発明の排ガス浄化装置を構成する排ガス処理体の一例を模式的に示す斜視図である。
【００６３】
図６に示すように、排ガス処理体１０は、主に多孔質セラミックからなり、その形状は略円柱状である。また、排ガス処理体１０の外周には、排ガス処理体１０の外周部を補強したり、形状を整えたり、排ガス処理体１０の断熱性を向上させたりする目的で、外周コート層１４が設けられている。
なお、排ガス処理体１０の内部の構成については、本発明の排ガス浄化装置１の説明で既に述べた通りである（図１参照）。
【００６４】
排ガス処理体１０は、炭化ケイ素や窒化ケイ素などの非酸化多孔質セラミックであってもく、サイアロン、アルミナ、コーデェライト、ムライト等の酸化多孔質セラミックであってもよい。これらの中では、炭化ケイ素であることが望ましい。
【００６５】
排ガス処理体１０が炭化ケイ素質の多孔質セラミックである場合、多孔質セラミックの気孔率は特に限定されないが、３５〜６０％であることが望ましい。
気孔率が３５％未満であると、排ガス処理体がすぐに目詰まりを起こすことがあり、一方、気孔率が６０％を超えると、排ガス処理体の強度が低下して容易に破壊されることがあるからである。
また、上記多孔質セラミックの平均気孔径は５〜３０μｍであることが望ましい。
平均気孔径が５μｍ未満であると、ＰＭが容易に目詰まりを起こすことがあり、一方、平均気孔径が３０μｍを超えると、ＰＭが気孔を通り抜けてしまい、ＰＭを捕集することができず、フィルタとして機能することができないことがあるからである。
なお、上記気孔率及び気孔径は、走査型電子顕微鏡（ＳＥＭ）による測定の従来公知の方法により測定することができる。
【００６６】
排ガス処理体１０の断面におけるセル密度は、特に限定されないが、望ましい下限は、３１．０個／ｃｍ２（２００個／ｉｎｃｈ２）、望ましい上限は、９３．０個／ｃｍ２（６００個／ｉｎｃｈ２）、より望ましい下限は、３８．８個／ｃｍ２（２５０個／ｉｎｃｈ２）、より望ましい上限は、７７．５個／ｃｍ２（５００個／ｉｎｃｈ２）である。
【００６７】
排ガス処理体１０には、排ガスを浄化するための触媒を担持させてもよく、担持させる触媒としては、例えば、白金、パラジウム、ロジウム等の貴金属が望ましく、この中では、白金がより望ましい。また、その他の触媒として、例えば、カリウム、ナトリウム等のアルカリ金属、バリウム等のアルカリ土類金属を用いることもできる。これらの触媒は、単独で用いてもよいし、２種以上併用してもよい。
これら触媒が担持されていると、ＰＭを燃焼除去しやすくなり、有毒な排ガスの浄化も可能になる。
【００６８】
次に、本発明の排ガス浄化装置１を構成する金属ケーシング２０について説明する。
図７は、金属ケーシングに、本発明の保持シール材が巻き付けられた排ガス処理体を収容する工程の一例を模式的に示す斜視図である。
【００６９】
図７では、上層マット４０が金属ケーシング２０側になり、下層マット５０が排ガス処理体１０側になるように、本発明の保持シール材３０は、排ガス処理体１０に巻き付けられている。
本発明の保持シール材３０が巻き付けられた排ガス処理体１０は、金属ケーシング２０に圧入されることになる。
【００７０】
金属ケーシング２０は、主にステンレス等の金属からなり、その形状は、図１に示すように、両端部の内径が中央部の内径よりも小さい略円筒状であってもよいし、また、図７に示すように、内径が一定である略円筒状であってもよい。
金属ケーシング２０の内径（排ガス処理体を収容する部分の内径）は、排ガス処理体１０の端面の直径と排ガス処理体１０に巻付けられた状態の保持シール材３０の厚さとを合わせた長さより若干短くなっていることが望ましい。
【００７１】
次に、本発明の保持シール材３０、及び、本発明の排ガス浄化装置１の製造方法の一例について説明する。
【００７２】
（ａ）マット準備工程
まず、ニードルパンチング処理が施された無機繊維からなるマットを準備する工程を行う。
マットは、種々の方法により得ることができるが、例えば、以下の方法により製造することができる。すなわち、まず、例えば、塩基性塩化アルミニウム水溶液とシリカゾル等とを原料とする紡糸用混合物をブローイング法により紡糸して３〜１０μｍの平均繊維径を有する無機繊維前駆体を作製する。続いて、上記無機繊維前駆体を圧縮して所定の大きさの連続したシート状物を作製し、これにニードルパンチング処理を施し、その後、焼成処理を施する。このような工程を経て上層マット４０及び下層マット５０の準備が完了する。
【００７３】
（ｂ）フィルム貼着工程
次に、上層マット４０にフィルム６０を貼着する工程を行う。
まず、フィルム６０を所定の形状となるように裁断する。続いて、フィルム６０を、上層マット４０の第２の主面４２の巻回開始部４７から巻回終了部４８まで上層フィルム４０の長手方向と垂直な方向に連続的に一周巻回して貼着する。この際、上層マット４０の第２の主面４２の一部が露出するように巻回開始部４７及び巻回終了部４８を離間させる。
フィルム６０の貼着については、あらかじめフィルム６０に接着材を塗布し、上層マット４０をフィルム６０が覆うと同時に貼着させてもよく、上層マット４０をフィルム６０で覆った後に熱圧着により貼着してもよい。
【００７４】
（ｃ）積層工程
この工程では、まず、下層マット５０の第１の主面５１と、上層マット４０の第２の主面４２とが接するように、下層マット５０の上に上層マット４０を積層する。次に、糸縫いにより２箇所の固定部３２を設け、積層された各マットを互いに固定する。固定部３２を設ける位置は、既に説明しているので省略する。
【００７５】
これまでの工程を経た積層マットは、本発明の保持シール材の一例である保持シール材３０となる。
【００７６】
上記（ａ）マット準備工程には、有機バインダ及び無機バインダを無機繊維に付着させる工程が含まれていてもよい。
有機バインダ及び無機バインダを無機繊維に付着させる方法及び手順は特に限定されないが、例えば、焼成処理の後に、マットをバインダ含む溶液に浸漬することにより、マットにバインダを含浸させてもよく、カーテンコート法等の方法でバインダをマット上に落下させることにより、マットにバインダを含浸させてもよい。その後、バインダが付着したマットを吸引脱水することにより、バインダの付着量を調整することができる。
【００７７】
次に、上記保持シール材３０を用いて、本発明の排ガス浄化装置の一例である排ガス浄化装置１を製造する方法の一例を説明する。
【００７８】
本発明の排ガス浄化装置１の製造方法は、排ガス処理体１０と、排ガス処理体１０を収容する金属ケーシング２０と、上記排ガス処理体１０と金属ケーシング２０との間に配設される保持シール材３０とから構成される排ガス浄化装置１を製造する方法であって、保持シール材３０は、上記本発明の保持シール材の製造方法により製造された保持シール材であり、上層マット４０が金属ケーシング２０側になり、下層マット５０が排ガス処理体１０側となるように、積層マット（保持シール材３０）を排ガス処理体１０に巻き付ける工程と、積層マット（保持シール材３０）が巻き付けられた排ガス処理体１０を金属ケーシング２０の内部に圧入する工程とを含むことを特徴とする。
【００７９】
（ｄ）巻き付け工程
本発明の保持シール材３０を、排ガス処理体１０の周囲に巻き付ける工程を行う。
この工程では、従来公知の方法により作製した略円柱形状の排ガス処理体１０の外周に、本発明の保持シール材３０を構成する下層マット５０の第２の主面５２が接するように、保持シール材３０を巻き付ける。この際、下層マット５０の凸部５３ａと、凹部５４ａとを嵌合させ、上層マット４０の凸部４３ａと、凹部４４ａとを嵌合させる。
【００８０】
（ｅ）圧入工程
次に、図７に示すように、保持シール材３０が巻き付けられた排ガス処理体１０を、所定の大きさを有する略円筒状であって、主に金属等からなる金属ケーシング２０の内部に圧入方式（スタッフィング方式）により圧入する工程を行う。
【００８１】
これまでの工程を経て、本発明の排ガス浄化装置の一例である排ガス浄化装置１が製造される。
【００８２】
さらに、本発明の保持シール材、及び、本発明の排ガス浄化装置は、以下の構成を有していてもよい。
【００８３】
これまでの本発明の保持シール材の説明では、保持シール材は、２枚のマットが積層された積層マットであったが、本発明の保持シール材は、２枚以上のマットが積層された積層マットであってもよい。
このような場合において、複数枚のマットのうち全長が最も短いマットが排ガス処理体
と接するマットであり、複数枚のマットのうち全長が最も長いマットが金属ケーシングと接するマットである。
【００８４】
これまでの本発明の保持シール材の説明では、保持シール材を構成するマットは、２箇所の固定部で固定されていたが、１箇所の固定部で固定されていてもよく、３箇所以上の固定部で固定されていてもよい。
【００８５】
これまでの本発明の保持シール材の説明では、保持シール材を構成するマットは、固定部により固定されていたが、本発明の保持シール材では、固着力を有していない、少なくとも１つの帯状体により結束されていてもよい。上記構成の保持シール材では、マット同士が固定されていないため、保持シール材を排ガス処理体に巻き付ける際、マットを長手方向にずらすことができる。そのため、マットの位置がずれている場合であっても、保持シール材を排ガス処理体に巻き付ける際に、マット間の相対的な位置の微調整を行うことができる。その結果、保持シール材の端面同士が接合する部分には、隙間が生じにくくなる。
また、上記帯状体は、紙又は樹脂からなることが望ましい。紙又は樹脂は、マット表面と帯状体との間で固着力のない帯状体として好適に用いることができる。
【００８６】
これまでの本発明の排ガス浄化装置の説明では、排ガス処理体は、一体型の排ガス処理体であったが、本発明の排ガス浄化装置を構成する排ガス処理体は、複数のユニットが接着材層を介して結束されてなる集合型の排ガス処理体であってもよい。
【００８７】
本発明の排ガス浄化装置を構成する排ガス処理体の形状は、円柱形状に限定されるものでなく、例えば、楕円柱形状、角柱形状等の任意の形状であっても良い。
【００８８】
これまで、排ガス処理体としては、セルのいずれか一方の端部が封止されているフィルタについて説明を行ったが、本発明の排ガス浄化装置を構成する排ガス処理体は、セルの端部が封止されていなくてもよい。このような排ガス処理体は、触媒担体として好適に使用することが可能となる。
【００８９】
以下に、本発明の保持シール材、保持シール材の製造方法、排ガス浄化装置、及び、排ガス浄化装置の製造方法の作用効果について列挙する。
（１）本発明の保持シール材は、無機繊維を含む平面視矩形のマットが複数枚積層され、各マットの長手方向の長さが、積層されるにつれ順次長くなるように構成された積層マットからなる。従って、本発明の保持シール材を排ガス処理体に巻き付けた際に、本発明の保持シール材の端面同士が接合する部分には、内外周差による隙間が生じにくくなる。従って、本発明の保持シール材が用いられた排ガス浄化装置は、排ガスが漏れることに対し充分なシール性を有する。
（２）本発明の保持シール材では、上記積層マットを構成する長手方向の長さが最も長いマットの主面のうち上記長手方向の長さが最も長いマットが他のマットと接する側とは反対側の主面にはフィルムが貼着されている。
無機繊維は、マットの表面から飛散する。特に、積層マットの最外層に位置するマットは、保持シール材を排ガス処理体に巻き付ける際、曲率半径が最も大きくなるので、引っ張り応力も最大になる。この引っ張り応力により無機繊維が千切れやすくなる。その結果、マット表面に裂け目等が生じ、無機繊維が飛散しやすくなる。
しかし、本発明の保持シール材のようにフィルムが貼着されていると、このような無機繊維の飛散を低減することができる。
（３）本発明の保持シール材では、上記長手方向の長さが最も長いマットの長手方向の側面にはフィルムが貼着されている。
保持シール材が巻き付けられた排ガス処理体を金属ケーシングに圧入する際、保持シール材は、厚さ方向に圧縮される。そのため、保持シール材の側面から空気が抜けやすくなる。この空気が抜けることに伴い、無機繊維も飛散しやすくなる。本発明の保持シール材のように、長手方向の長さが最も長いマットの長手方向の側面にフィルムが貼着されていると、フィルムが貼着された部分から無機繊維が飛散することを低減することができる。そのため、本発明の保持シール材を扱う際に無機繊維の飛散を低減することができる。
（４）本発明の保持シール材では、上記長手方向の長さが最も長いマットの主面のうち上記長手方向の長さが最も長いマットが他のマットと接する側の主面には、当該主面の一部を露出させた状態で上記フィルムが貼着されている。この露出部分では、長手方向の長さが最も長いマットが、他のマットと直接接することになる。すなわち、この部分では、各マットに含まれる無機繊維同士が直接接し絡み合うことにより、これらマット同士の密着性が向上する。さらに、無機繊維同士の摩擦に起因して、本発明の保持シール材が巻き付けられた排ガス処理体を金属ケーシングに圧入する際に、上記長手方向の長さが最も長いマットと、当該マットと接する他のマットとがずれにくくなる。従って、金属ケーシングの端部からマットがはみ出すことを防止することができる。
【００９０】
（実施例）
以下、本発明をより具体的に開示した実施例を示す。なお、本発明はこの実施例のみに限定されるものではない。
（実施例１）
（ａ）マット準備工程
（ａ−１）紡糸工程
Ａｌ含有量が７０ｇ／ｌであり、Ａｌ：Ｃｌ＝１：１．８（原子比）となるように調製した塩基性塩化アルミニウム水溶液に対して、焼成後の無機繊維における組成比が、Ａｌ２Ｏ３：ＳｉＯ２＝７２：２８（重量比）となるようにシリカゾルを配合し、さらに、有機重合体（ポリビニルアルコール）を適量添加して混合液を調製した。
得られた混合液を濃縮して紡糸用混合物とし、この紡糸用混合物をブローイング法により紡糸して平均繊維長が１００ｍｍ、平均繊維径が５．１μｍである無機繊維前駆体を作製した。
【００９１】
（ａ−２）圧縮工程
上記工程（ａ−１）で得られた無機繊維前駆体を圧縮し、連続したシート状物を作製した。
【００９２】
（ａ−３）ニードルパンチング処理工程
上記工程（ａ−２）で得られたシート状物に対して、以下に示す条件を用いて連続的にニードルパンチング処理を行ってニードルパンチング処理体を作製した。
まず、ニードルが２１個／ｃｍ２の密度で取り付けられたニードルボードを準備した。次に、このニードルボードをシート状物の一方の表面の上方に配設し、ニードルボードをシート状物の厚さ方向に沿って一回上下させることによりニードルパンチング処理を行い、ニードルパンチング処理体を作製した。この際、ニードルの先端部分に形成されたバーブがシート状物の反対側の表面に完全に貫出するまでニードルを貫通させた。
【００９３】
（ａ−４）焼成工程
上記工程（ａ−３）で得られたニードルパンチング処理体を最高温度１２５０℃で連続して焼成し、アルミナとシリカとを含む無機繊維からなる焼成シート状物を作製した。無機繊維の平均繊維径は、５．１μｍであり、無機繊維径の最小値は、３．２μｍであった。このようにして得られたアルミナ繊維製保持シール材は、嵩密度が０．１５ｇ／ｃｍ３であり、目付量が１４００ｇ／ｍ２である。
【００９４】
（ａ−５）切断工程
上記工程（ａ−４）で得られた焼成シート状物を切断し、切断シート状物を作製した。
【００９５】
（ａ−６）含浸工程
上記工程（ａ−５）で得られた切断シート状物に、有機バインダとしてアクリル系樹脂を含む有機バインダ溶液（アクリル系ラテックス）をフローコートして、切断シート状物に有機バインダを含浸させることにより、含浸シート状物を作製した。
【００９６】
（ａ−７）乾燥工程
上記工程（ａ−６）で得られた含浸シート状物から過剰な有機バインダ溶液を吸引除去した後に、圧縮乾燥させてその厚さを薄くし、その厚さが６．８ｍｍのニードルパンチング処理マットを作製した。
【００９７】
（ａ−８）裁断工程
上記工程（ａ−７）で得られたマットを、平面視寸法が全長１０８９ｍｍ×幅３７１ｍｍであって、一端に、長さが２４．５ｍｍ、幅が１００ｍｍの凸部４３ａが形成され、他端にこの凸部４３ａと嵌合する凹部４４ａが成形されるように裁断することにより、上層マット４０を成形した。同様に、（ａ−７）工程を経て得られたマットを、平面視寸法が全長１０２３ｍｍ×幅３７１ｍｍとなるように裁断することにより下層マット５０を成形した。
【００９８】
（ｂ）フィルム貼着工程
ポリエステル粘着材付きフィルム（厚さ４０μｍ；カトー精工社製）を、全長１０５０ｍｍ×幅４２２ｍｍの略長方形となるように裁断した。
続いて、上層マット４０の第２の主面４２の巻回開始部４７を巻回の開始部として、フィルムを上層マット４０の第２の主面４２、第１の側面４５、第１の主面４１、第２の側面４６、及び、第２の主面４２に沿って、上層マット４０の第２の主面４２の巻回終了部４８まで連続的に巻回し貼着した。また、巻回開始部４７は、上層マット４０の第１の側面４５から第２の側面４６の方向に２５ｍｍのところに位置させ、巻回終了部４８は、上層マット４０の第２の側面４６から第１の側面４５の方向に２５ｍｍのところに位置させた。
【００９９】
（ｃ）積層工程
下層マット５０の第１の主面５１と、上層マット４０の第２の主面４２とが接するように、下層マット５０の上に上層マット４０を積層した。
次に、糸縫いにより２箇所の固定部を設け上層マット４０及び下層マット５０を固定した。
なお、２箇所の固定部は、積層マットの長手方向に垂直な方向に延在し、各固定部間の距離が７０ｍｍとなるようにした。
【０１００】
このようにして作製された保持シール材は、実施例１に係る保持シール材３０となる。実施例１に係る保持シール材３０の長手方向に垂直な方向で切断すると、図４に示すような断面となる。
【０１０１】
（ｄ）巻き付け工程
（ｄ−１）排ガス処理体の成形体の作製
平均粒子径２２μｍを有する炭化ケイ素の粗粉末５２．８重量％と、平均粒子径０．５μｍの炭化ケイ素の微粉末２２．６重量％とを混合し、得られた混合物に対して、アクリル樹脂２．１重量％、有機バインダ（メチルセルロース）４．６重量％、潤滑剤（日油（株）製  ユニルーブ）２．８重量％、グリセリン１．３重量％、及び、水１３．８重量％を加えて混練して湿潤混合物を得た後、押出成形し、図６に示す排ガス処理体１０の成形体を作製した。
【０１０２】
（ｄ−２）乾燥工程
上記工程（ｄ−１）で得られた排ガス処理体１０の成形体を、マイクロ波乾燥機を用いて上記生の排ガス処理体１０の成形体を乾燥させ、排ガス処理体１０の乾燥体とした。
【０１０３】
（ｄ−３）脱脂工程
上記工程（ｄ−２）で得られた排ガス処理体１０の乾燥体を４００℃で脱脂し、排ガス処理体１０の脱脂体とした。
【０１０４】
（ｄ−４）焼成工程
上記工程（ｄ−３）で得られた排ガス処理体１０の脱脂体を常圧のアルゴン雰囲気下２２００℃、３時間の条件で焼成工程を行い、気孔率が４５％、平均気孔径が１５μｍ、セルの数（セル密度）が３００個／ｉｎｃｈ２、セル壁の厚さが０．２５ｍｍ（１０ｍｉｌ）の排ガス処理体１０の炭化ケイ素焼結体を製造した。
【０１０５】
（ｄ−５）触媒担持工程
上記工程（ｄ−４）で得られた排ガス処理体１０の炭化ケイ素焼結体を、硝酸白金溶液に浸漬した後、６００℃で１時間保持することにより、排ガス処理体１０の炭化ケイ素焼結体のセル壁１２に白金触媒を担持させた。
このようにして作製された炭化ケイ素焼結体は、実施例１の保持シール材３０が巻き付けられる排ガス処理体１０となる。排ガス処理体１０は全長３５０ｍｍの略円柱状であり、外径は３２６ｍｍであった。
【０１０６】
（ｄ−６）保持シール材巻き付け工程
上記工程（ｄ−５）で得られた排ガス処理体１０の周囲に、本実施例の保持シール材３０を巻き付けた。この際、本実施例の保持シール材３０を構成する下層マット５０の第２の主面５２が、排ガス処理体１０と接するように保持シール材５０を巻き付けた。さらに、下層マット５０の凸部５３ａと、凹部５４ａとを嵌合させ、上層マット４０の凸部４３ａと、凹部４４ａとを嵌合させた。
【０１０７】
（ｅ）圧入工程
圧入方式（スタッフィング方式）により、保持シール材３０が巻き付けられた排ガス処理体１０を金属ケーシング２０に圧入した。保持シール材１０の隙間嵩密度（ＧＢＨ）は０．４ｇ／ｃｍ３とした。
【０１０８】
このようにして作製された排ガス浄化装置は、実施例１に係る排ガス浄化装置となる。
【０１０９】
（比較例）
図８（ａ）〜（ｃ）は、本発明の比較例に係る保持シール材を長手方向に垂直な方向で切断した断面の一例を模式的に示す断面図である。
【０１１０】
（比較例１）
保持シール材の長手方向に垂直な方向で切断すると、図８（ａ）に示すような断面とするために、実施例１における（ｂ）フィルム貼着工程を以下のように変更した他は、実施例１と同様にして比較例１に係る排ガス浄化装置を作製した。
（ｂ）フィルム貼着工程
ポリエステル粘着材付きフィルムを、全長１０５０ｍｍ×幅７８０ｍｍの略長方形となるように裁断した。
続いて、フィルムが上層マット４０の第２の主面４２、第１の側面４５、第１の主面４１、及び、第２の側面４６を全て覆うように、上層マット４０にフィルムを連続的に巻回し貼着した。
比較例１に係る保持シール材では、フィルム６０が上層マット４０と、下層マット５０とを完全に遮っている。
【０１１１】
（比較例２）
保持シール材の長手方向に垂直な方向で切断すると、図８（ｂ）に示すような断面とするために、実施例１における（ｂ）フィルム貼着工程、及び、（ｃ）積層工程の順番及び処理を以下のように変更した他は、実施例１と同様にして比較例２に係る排ガス浄化装置を作製した。
（ｂ）積層工程
下層マット５０の第１の主面５１と、上層マット４０の第２の主面４２とが接するように、下層マット５０の上に上層マット４０を積層した。
（ｃ）フィルム貼着工程
ポリエステル粘着材付きフィルムを、全長１０００ｍｍ×幅７８０ｍｍの略長方形となるように裁断した。
続いて、フィルムが上層マット４０の第２の主面４２、第１の側面４５及び第２の側面４６、並びに、下層マット５０の第１の側面５５、第１の主面５１及び第２の側面５６を全て覆うように、上層マット４０及び下層マット５０にフィルムを連続的に巻回し貼着した。
次に、糸縫いにより２箇所の固定部を設け上層マット４０及び下層マット５０を固定した。
なお、２箇所の固定部は、積層マットの長手方向に垂直な方向に延在し、各固定部間の距離が７０ｍｍとなるようにした。
比較例２に係る保持シール材を排ガス処理体に巻き付ける際、フィルム６０が排ガス処理体と下層マット５０とを完全に遮ることになる。
【０１１２】
（比較例３）
保持シール材の長手方向に垂直な方向で切断すると、図８（ｃ）に示すような断面とするために、実施例１における（ｂ）フィルム貼着工程を以下のように変更した他は、実施例１と同様にして比較例３に係る排ガス浄化装置を作製した。
（ｂ）フィルム貼着工程
ポリエステル粘着材付きフィルムを、全長１０５０ｍｍ×幅７８０ｍｍの略長方形となるように裁断した。
続いて、このフィルムが上層マット４０の第２の主面４２、第１の側面４５、第１の主面４１、及び、第２の側面４６を全て覆うように、上層マット４０にフィルムを連続的に巻回し貼着した。
次に、別のポリエステル粘着材付きフィルムを、全長１０００ｍｍ×幅７８０ｍｍの略長方形となるように裁断した。
続いて、このフィルムが、下層マット５０の第２の主面５２、第１の側面５５、第１の主面５１、及び、第２の側面５６を全て覆うように、下層マット５０にフィルムを連続的に巻回し貼着した。
比較例３に係る保持シール材では、フィルムが６０、上層マット４０と下層マット５０とを完全に遮っている。また、比較例３に係る保持シール材を排ガス処理体に巻き付ける際、フィルム６０が排ガス処理体と下層マット５０とを完全に遮ることになる。
【０１１３】
実施例１及び各比較例に係る保持シール材を排ガス処理体に巻き付け、金属ケーシングに圧入し、保持シール材が金属ケーシングの端部からはみ出しているか否かを目視で確認し、以下の評価方法にて保持シール材の収容評価をした。
【０１１４】
（評価方法）
図９（ａ）は、本発明の保持シール材が巻き付けられた排ガス処理体が正常に金属ケーシングに圧入された状態を示す写真である。図９（ｂ）は、積層マットからなる保持シール材が巻き付けられた排ガス処理体を金属ケーシングに圧入する際に、保持シール材を形成するマットがずれ、ずれたマットが金属ケーシングの端部からはみ出した状態を示す写真である。
図９（ａ）に示すように、金属ケーシングの端部からマットがはみ出していない状態を「合格」と評価した。図９（ｂ）に示すように、金属ケーシングの端部からずれたマットがはみ出した状態を「不合格」と評価した。
【０１１５】
実施例１に係る保持シール材の収容評価の結果は「合格」であり、保持シール材が金属ケーシングの端部からはみ出していなかった。
【０１１６】
比較例１に係る保持シール材の収容評価の結果は「不合格」であり、上層マット４０と、下層マット５０との間にずれが生じており、上層マット４０が金属ケーシングの端部からはみ出していた。これは、フィルム６０が上層マット４０と、下層マット５０とを完全に遮るので、これらの間の密着性が充分とならず、上層マット４０と下層マット５０とがずれたためと考えられる。
【０１１７】
比較例２に係る保持シール材の収容評価の結果は「不合格」であり、上層マット４０と、下層マット５０との間にずれは生じていなかったものの、上層マット４０及び下層マット５０が金属ケーシングの端部からはみ出していた。これは、フィルム６０が排ガス処理体と、下層マット５０とを完全に遮るので、これらの間の密着性が充分とならず、排ガス処理体と下層マット５０とがずれたためと考えられる。
【０１１８】
比較例３に係る保持シール材の収容評価の結果は「不合格」であり、上層マット４０と、下層マット５０との間にずれが生じており、さらに、上層マット４０及び下層マット５０が金属ケーシングの端部からはみ出していた。これは、フィルム６０が排ガス処理体と、上層マット４０と、下層マット５０とを完全に遮るので、これらの間の密着性が充分とならず、排ガス処理体と、上層マット４０と、下層マット５０とがずれたためと考えられる。
【０１１９】
本発明の保持シール材は、無機繊維を含む平面視矩形のマットが複数枚積層され、各マットの長手方向の長さが、積層されるにつれて順次長くなるように構成された積層マットからなり、上記積層マットを構成する長手方向の長さが最も長いマットの主面のうち、上記長手方向の長さが最も長いマットが他のマットと接する側とは反対側の主面、及び、上記長手方向の長さが最も長いマットの長手方向の側面にはフィルムが貼着されてなるとともに、上記長手方向の長さが最も長いマットの主面のうち、上記長手方向の長さが最も長いマットが他のマットと接する側の主面には、主面の一部を露出させた状態で上記フィルムが貼着されてなることを必須の構成要素としている。
係る必須の構成要素に、本発明の詳細な説明で詳述した種々の構成（例えば、フィルムの形状、フィルムの配置位置、フィルムの構成材料、積層マットの固定方法等）を適宜組み合わせることにより所望の効果を得ることができる。
【符号の説明】
【０１２０】
１  排ガス浄化装置
１０  排ガス処理体
１１  セル
１２  セル壁
１３  封止材
１４  外周コート層
２０  金属ケーシング
３０  保持シール材
４０  上層マット
４１、５１  第１の主面
４２、５２  第２の主面
４３、４４、５３、５４  端面
４３ａ、５３ａ  凸部
４４ａ、５４ａ  凹部
４５、５５  第１の側面
４６、５６  第２の側面
５０  下層マット
６０  フィルム
【図１】
2014233920.tif 000003
【図２】
2014233920.tif 000004
【図３】
2014233920.tif 000005
【図４】
2014233920.tif 000006
【図５】
2014233920.tif 000007
【図６】
2014233920.tif 000008
【図７】
2014233920.tif 000009
【図８】
2014233920.tif 000010
【図９】
2014233920.tif 000011